(57)【特許請求の範囲】
【請求項１】
銅合金製の熱交換器用内面溝付管であり、
該銅合金は、０．００４〜０．０４０質量％のＰを含有し、残部がＣｕ及び不可避的不純物からなり、
該銅合金の再結晶集合組織のＧｏｓｓ方位の方位密度が、０より大きく且つ３．２以下であること、
を特徴とする熱交換器用内面溝付管。
【請求項２】
前記銅合金が、更に、Ｆｅ、Ｍｎ、Ｍｇ、Ｃｒ、Ｔｉ及びＺｒからなる群から選択される１種又は２種以上の元素を、合計で０．０７質量％以下含有することを特徴とする請求項１記載の熱交換器用内面溝付管。
【請求項３】
鋳造工程と、熱間押出加工と、冷間加工と、中間熱処理と、転造加工と、最終熱処理と、を順に行う、あるいは、鋳造工程と、冷間加工と、中間熱処理と、転造加工と、最終熱処理と、を順に行う熱交換器用内面溝付管の製造方法であり、
該鋳造工程で、０．００４〜０．０４０質量％のＰを含有し、残部がＣｕ及び不可避的不純物からなる銅合金を鋳造すること、
該中間熱処理から該最終熱処理までの間の加工での外径減少率が６〜１６％であることにより、
請求項１記載の熱交換器用内面溝付管を得ること、
を特徴とする熱交換器用内面溝付管の製造方法。
【請求項４】
前記銅合金が、更に、Ｆｅ、Ｍｎ、Ｍｇ、Ｃｒ、Ｔｉ及びＺｒからなる群から選択される１種又は２種以上の元素を、合計で０．０７質量％以下含有することを特徴とする請求項３記載の熱交換器用内面溝付管の製造方法。
【発明の詳細な説明】
【技術分野】
【０００１】
本発明は、エアコン、エコキュートなどのクロスフィン型熱交換器の伝熱管用として、加工性に優れる内面溝付管に関する。
【背景技術】
【０００２】
従来より、ルームエアコン、パッケージエアコンなどの空調機用熱交換器の伝熱管又は冷媒配管には、銅継目無管が多く採用されており、強度や加工性、伝熱性等の諸物性、並びに材料及び加工コストにバランスの取れたりん脱酸銅管（ＪＩＳ  Ｈ３３００  Ｃ１２２０Ｔ）が使用されてきた。
【０００３】
これらの熱交換器では、主として、内面にらせん状の溝加工を施した銅管（以下、内面溝付管）と、アルミニウム又はアルミニウム合金板からなるフィン（以下、アルミニウムフィン）から構成される。具体的には、熱交換器の伝熱部は、Ｕ字形に曲げ加工（以下、ヘアピン曲げ加工）した銅管をアルミニウムフィンの貫通孔に通し、ヘアピン曲げ加工した銅管内に治具を挿入して拡管することにより、内面溝付管とアルミニウムフィンとを密着させる。そして、更に、このヘアピン曲げ銅管の開放端を拡管して、この拡管開放端部に、同じくＵ字形に曲げ加工したベンド銅管を挿入し、りん銅ろう等のろう材により、ベンド銅管を内面溝付管の拡管開放端部にろう付けすることにより接続して、熱交換器とされる。
【０００４】
近年、伝熱管として用いられる銅管では、伝熱性能の向上やコストダウンの要求により重量の低減、すなわち細径化及び薄肉化が必要となってきており、ヘアピン曲げ加工条件においてもヘアピン曲げピッチが小さく厳しくなる傾向にある。具体的には、外径に対する肉厚の比（ｔ／Ｄ）が０．０４以下まで薄肉化がなされ、ヘアピン曲げピッチが小さく厳しいヘアピン曲げ条件で行われる場合には、ヘアピン曲げの内側部分にしわが発生したり、曲げ部分が偏平したり、外観品質上の価値を著しく損ない、極端な場合、破断が生じるという課題があった。
【０００５】
このような曲げ加工性の改善を検討した銅管としては、０．１〜３．０質量%のＳｎ、０．００５〜０．１質量％のＰを含む銅合金において、平均結晶粒径を３０μｍ以下に安定して制御することで加工性に優れることが見出されている（特許文献１）。
【０００６】
また、集合組織に着目し、圧延集合組織のβファイバーに属するＣｕ方位、Ｓ方位、Ｂｒａｓｓ方位の各方位の平均面積率の和を１０〜２５％の範囲とすることで、銅管の破壊強度と曲げ加工性を改善できることが提案されている（特許文献２）。
【先行技術文献】
【特許文献】
【０００７】
【特許文献１】特許第５１０７８４１号
【特許文献２】特許第５４６４６５９号
【発明の開示】
【発明が解決しようとする課題】
【０００８】
しかし、上記の従来技術は、平滑管においては、大きな効果が期待できるものの、伝熱管として多く用いられる内面溝付管では、平滑管の製造工程である熱間押出、冷間圧延、冷間抽伸に加え、更に中間焼鈍、冷間抽伸、仕上焼鈍が行なわれており、内面溝付銅管において未だ十分な対策ができているとは言えない。
【０００９】
従って、本発明の目的は、かかる従来の問題点を解決することであり、優れた曲げ加工性を有する熱交換器用内面溝付銅管を提供することにある。
【課題を解決するための手段】
【００１０】
本発明者らは、上記課題を解決すべく鋭意検討を重ねた結果、銅合金の組成を特定の組成とし、その組成を有する銅合金を用いて内面溝付管を製造するときに、中間熱処理から最終熱処理までの間の加工において、外径減少率を６〜１６％として、再結晶集合組織のＧｏｓｓ方位の方位密度を３．２以下に制御することにより、加工性に優れた内面溝付管が得られることを見出し、本発明を完成させるに至った。
【００１１】
すなわち、本発明（１）は、銅合金製の熱交換器用内面溝付管であり、
該銅合金は、０．００４〜０．０４０質量％のＰを含有し、残部がＣｕ及び不可避的不純物からなり、
該銅合金の再結晶集合組織のＧｏｓｓ方位の方位密度が、０より大きく且つ３．２以下であること、
を特徴とする熱交換器用内面溝付管を提供するものである。
【００１２】
また、本発明（２）は、前記銅合金が、更に、Ｆｅ、Ｍｎ、Ｍｇ、Ｃｒ、Ｔｉ及びＺｒからなる群から選択される１種又は２種以上の元素を、合計で０．０７質量％以下含有することを特徴とする（１）記載の熱交換器用内面溝付管を提供するものである。
【００１３】
また、本発明（３）は、鋳造工程と、熱間押出加工と、冷間加工と、中間熱処理と、転造加工と、最終熱処理と、を順に行う、あるいは、鋳造工程と、冷間加工と、中間熱処理と、転造加工と、最終熱処理と、を順に行う熱交換器用内面溝付管の製造方法であり、
該鋳造工程で、０．００４〜０．０４０質量％のＰを含有し、残部がＣｕ及び不可避的不純物からなる銅合金を鋳造すること、
該中間熱処理から該最終熱処理までの間の加工での外径減少率が６〜１６％であることにより、
（１）の熱交換器用内面溝付管を得ること、
を特徴とする熱交換器用内面溝付管の製造方法を提供するものである。                                                             
【００１４】
また、本発明（４）は、前記銅合金が、更に、Ｆｅ、Ｍｎ、Ｍｇ、Ｃｒ、Ｔｉ及びＺｒからなる群から選択される１種又は２種以上の元素を、合計で０．０７質量％以下含有することを特徴とする（３）記載の熱交換器用内面溝付管の製造方法を提供するものである。
【発明の効果】
【００１５】
本発明によれば、優れた曲げ加工性を有する熱交換器用内面溝付管を提供することができる。
【図面の簡単な説明】
【００１６】
【図１】ヘアピン曲げ部分を示す模式図である。
【図２】内面溝付管の溝形状を示す模式的な断面図である。
【図３】内面溝付管の溝形状を示す模式的な断面図である。
【発明を実施するための形態】
【００１７】
本発明の熱交換器用内面溝付管は、銅合金製の熱交換器用内面溝付管であり、
該銅合金は、０．００４〜０．０４０質量％のＰを含有し、残部がＣｕ及び不可避的不純物からなり、
該銅合金の再結晶集合組織のＧｏｓｓ方位の方位密度が、０より大きく且つ３．２以下であること、
を特徴とする熱交換器用内面溝付管である。
【００１８】
先ず、本発明の熱交換器用内面溝付管を形成している銅合金の集合組織及び特性について説明する。
【００１９】
本発明の熱交換器用内面溝付管を形成している銅合金は、その再結晶集合組織において、結晶粒が微細に一様に存在しており、Ｇｏｓｓ方位への方位密度が３．２以下と低い。
【００２０】
ここで、銅材料の集合組織について説明する。銅等の多結晶材料は、いくつかの特定方位に結晶粒が配向した組織、すなわち集合組織を持つことが多い。上記方位としては、Ｃｕｂｅ方位、Ｇｏｓｓ方位、Ｂｒａｓｓ方位、Ｓ方位、Ｃｏｐｐｅｒ方位等がある。また、結晶方位が均一に分散して集積がないとき、集合組織はランダムであるという。また、集合組織の体積分率が変化すると、塑性異方性が変化することが知られている。
【００２１】
上記の集合組織は、同一の結晶系であっても加工方法によって異なる。銅管は、一般的に押出によって製造されるが、押出による銅管の集合組織の場合も、圧延による板材の集合組織の場合と同様に、押出素管の押出面と押出方向（押出素管を圧延加工する場合は圧延面と圧延方向）で表される。押出面は面を表すミラー指数（ｈ  ｋ  ｌ）で表現され、押出方向は方向を表すミラー指数[ｕ ｖ ｗ]で表現される（ｈ、ｋ、ｌ、ｕ、ｖ及びｗは整数）。そして、ｈｕ＋ｋｖ＋ｌｗ＝０の条件を満たすように、ｈ、ｋ及びｌとｕ、ｖ及びｗの順番を入れ替えて得られる２４通りの等価な方位群を取りまとめて、{ｈ，ｋ，ｌ}＜ｕ，ｖ，ｗ＞と表し，方位の一般的表示としている。
【００２２】
かかる表現方法に基づいて、上記各方位は以下のように示される。
Ｃｕｂｅ方位：｛００１｝＜１００＞
Ｇｏｓｓ方位：｛０１１｝＜１００＞
Ｂｒａｓｓ方位：｛０１１｝＜２１１＞
Ｃｏｐｐｅｒ方位：｛１１２｝＜１１１＞
Ｓ方位：｛１２３｝＜６３４＞
【００２３】
上記集合組織の方位密度とは、ランダムな方位に対する各方位の強度を比率で示したものである。本発明ではこれらの方位から±１０度以内の方位のずれは同一の方位であると定義する。ただし、Ｃｏｐｐｅｒ方位及びＳ方位に関しては、±９度以内の方位のずれを同一の方位であると定義する。
【００２４】
上記方位密度の分布は、例えば、Ｘ線回折法を用いて、結晶方位分布関数（ＯＤＦ）を求めることにより測定される。具体的には、Ｘ線回折装置で測定した極点図から、３次元方位解析によりＯＤＦを求めることで、各結晶方位の方位密度を求める。ＯＤＦではＢｕｎｇｅの提唱した級数展開法により偶数項の展開次数を２２次、奇数項の展開次数を１９次として計算する。なお、方位密度は、特定方位の方位密度とランダム方位を有する試料の方位密度との比で示し、ランダム比と表記する。ランダム強度Ｉｒについては、検体試料強度Ｉｃから次式により算出する。
【００２５】
【数１】
0006388398.tif 000002
【００２６】
上記数式中、α，βは測定角度，Δsはステップ角度である．
【００２７】
本発明の熱交換器用内面溝付管では、曲げ加工性向上の観点から、内面溝付管を形成している銅合金の「ランダムな集合組織」における、Ｇｏｓｓ方位の方位密度の許容量を３．２以下とし、できるだけＧｏｓｓ方位の方位密度を低くする。なお、内面溝付管を形成している銅合金のランダムな集合組織におけるＧｏｓｓ方位を無くす（方位密度を０とする）ことは、製造上困難であるので、本発明の熱交換器用内面溝付管では、内面溝付管を形成している銅合金のＧｏｓｓ方位の方位密度は０より大きくなる。
【００２８】
そして、本発明の熱交換器用内面溝付管では、内面溝付管のヘアピン曲げ加工性を低下させるＧｏｓｓ方位の方位密度を３．２以下とすれば、ｒ値が１以上となり、ヘアピン曲げ加工における曲げ部内側での座屈、曲げ部での扁平を抑制することができる。つまり、本発明の熱交換器用内面溝付管は、内面溝付管を形成する銅合金のＧｏｓｓ方位の方位密度が０より大きく且つ３．２以下であることにより、ヘアピン曲げ加工における曲げ部内側での座屈、曲げ部での扁平を抑制することができるので、優れた加工性を有する。
【００２９】
これに対して、内面溝付管を形成している銅合金のＧｏｓｓ方位の方位密度が３．２を超えると、銅管の集合組織におけるＧｏｓｓ方位を有した結晶粒が多過ぎることとなるため、銅管のｒ値が著しく小さくなり、ヘアピン曲げ加工において内面溝付管をバランスよく変形させることができなくなる。この結果、内面溝付管の曲げ部内側での座屈や、曲げ部での扁平化、極端な場合、割れが生じてしまう。
【００３０】
ランダムな集合組織を構成するＧｏｓｓ方位以外の上記各方位の方位密度は、通常の内面溝付管の製造条件又は製造方法であれば、各々１０以内となり、例えば１０を超えて大きくなることはほとんどない。そして、本発明の熱交換器用内面溝付管では、内面溝付管を形成している銅合金のＧｏｓｓ方位以外の上記各方位の方位密度は、各々１０以内であり、内面溝付管の製造工程上、大きな変化は生じ難く、内面溝付管のヘアピン曲げ加工性には、大きく影響しない。
【００３１】
また、本発明の熱交換器用内面溝付管では、内面溝付管を形成している銅合金の平均結晶粒径が３０μｍ以下であることが好ましい。内面溝付管の厚みが比較的厚い場合にはあまり影響ないが、軽量化、薄肉化の要求により、内面溝付管の厚みが特に２００μｍ以下に薄肉化される場合には、この結晶粒径の大きさの影響が著しく大きくなる。すなわち、銅合金の平均結晶粒径が大き過ぎると、内面溝付管の円周方向に加わる引張力によって亀裂が発生する際の「ひずみの集中」を避けることができず、ヘアピン曲げ加工において良好な変形を行うことができない。この結果、上記Ｇｏｓｓ方位の方位密度を制御しても、良好なヘアピン曲げ加工性を維持することが困難となる場合がある。
【００３２】
銅合金の平均結晶粒径は、内面溝付管の軸方向に平行の面について、ＪＩＳＨ０５０１に定められた切断法により、内面溝付管の肉厚方向の平均結晶粒径を測定して、これを内面溝付管の軸方向の任意の１０箇所で測定した結果を平均し、平均結晶粒径（μｍ）とする。
【００３３】
次に、本発明の熱交換器用内面溝付管を形成している銅合金の成分組成について説明する。本発明の熱交換器用内面溝付管を形成している銅合金は、０．００４〜０．０４０質量％のＰを含有し、残部がＣｕ及び不可避的不純物からなる。
【００３４】
また、本発明の熱交換器用内面溝付管を形成している銅合金は、Ｐに加え、更に、Ｆｅ、Ｍｎ、Ｍｇ、Ｃｒ、Ｔｉ及びＺｒからなる群から選択された１種又は２種以上の元素を合計で０．０７質量％以下含有することができる。つまり、本発明の熱交換器用内面溝付管を形成している銅合金は、０．００４〜０．０４０質量％のＰと、合計で０．０７質量％以下のＦｅ、Ｍｎ、Ｍｇ、Ｃｒ、Ｔｉ及びＺｒからなる群から選択された１種又は２種以上の元素と、を含有し、残部がＣｕ及び不可避的不純物からなる。
【００３５】
銅合金中のＰの含有量が０．０４質量％を超えると、応力腐食割れ感受性が高くなると共に、熱伝導率が大きく低下し、また、Ｐの含有量が０．００４質量％未満であると、脱酸不足により酸素量が増加して水素脆化の感受性が高まり、鋳塊の健全性が低下する。よって、本発明の熱交換器用内面溝付管を形成している銅合金のＰ含有量は、０．００４〜０．０４０質量％である。
【００３６】
Ｆｅ、Ｍｎ、Ｍｇ、Ｃｒ、Ｔｉ及びＺｒはいずれも、銅合金の強度、耐圧破壊強度及び耐熱性を向上させ、結晶粒を微細化して、内面溝付管の曲げ加工性を向上させる。ただし、銅合金がＦｅ、Ｍｎ、Ｍｇ、Ｃｒ、Ｔｉ及びＺｒからなる群から選択される１種又は２種以上の元素を含有する場合、これらの元素の合計含有量が０．０７質量％を超えると、押出圧力が上昇するため、これらの元素を添加しないものと同一の押出力で押出を行おうとすると、熱間押出温度を上げることが必要になり、このことにより、押出材の表面酸化が多くなるので、内面溝付管において表面欠陥が多発してしまう。また、銅合金中のＦｅ、Ｍｎ、Ｍｇ、Ｃｒ、Ｔｉ及びＺｒからなる群から選択される１種又は２種以上の元素の合計含有量が０．０７質量％を超えると、Ｇｏｓｓ方位の方位密度が３．２を超えてしまう。よって、本発明の熱交換器用内面溝付管を形成している銅合金が、Ｆｅ、Ｍｎ、Ｍｇ、Ｃｒ、Ｔｉ及びＺｒからなる群から選択される１種又は２種以上の元素を含有する場合、銅合金中に含有されるこれらの元素の含有量の合計は、０．０７質量％以下、好ましくは０．０１〜０．０７質量％である。
【００３７】
本発明の熱交換器用内面溝付管の外径に対する肉厚の比（ｔ／Ｄ）は、好ましくは０．０２０〜０．０５０、特に好ましくは０．０２５〜０．０５０である。
【００３８】
本発明の熱交換器用内面溝付管の製造方法は、鋳造工程と、熱間押出加工と、冷間加工と、中間熱処理と、転造加工と、最終熱処理と、を順に行う、あるいは、鋳造工程と、冷間加工と、中間熱処理と、転造加工と、最終熱処理と、を順に行う熱交換器用内面溝付管の製造方法であり、
該鋳造工程で、０．００４〜０．０４０質量％のＰを含有し、残部がＣｕ及び不可避的不純物からなる銅合金を鋳造すること、
該中間熱処理から該最終熱処理までの間の加工での外径減少率が６〜１６％であること、
を特徴とする熱交換器用内面溝付管の製造方法である。
【００３９】
また、本発明の熱交換器用内面溝付管の製造方法は、鋳造工程と、熱間押出加工と、冷間加工と、中間熱処理と、転造加工と、最終熱処理と、を順に行う、あるいは、鋳造工程と、冷間加工と、中間熱処理と、転造加工と、最終熱処理と、を順に行う熱交換器用内面溝付管の製造方法であり、
該鋳造工程で、０．００４〜０．０４０質量％のＰと、合計で０．０７質量％のＦｅ、Ｍｎ、Ｍｇ、Ｃｒ、Ｔｉ及びＺｒからなる群から選択される１種又は２種以上の元素と、を含有し、残部がＣｕ及び不可避的不純物からなる銅合金を鋳造すること、
該中間熱処理から該最終熱処理までの間の加工での外径減少率が６〜１６％であること、
を特徴とする熱交換器用内面溝付管の製造方法である。
【００４０】
本発明の熱交換器用内面溝付管の製造方法では、鋳造工程と、熱間押出加工と、冷間加工と、中間熱処理と、転造加工と、最終熱処理とを順に行うか、あるいは、鋳造工程と、冷間加工と、中間熱処理と、転造加工と、最終熱処理とを順に行う。なお、これら工程を順に行っているのであれば、これらの工程間に必要に応じて、本発明の効果を損なわない範囲で、種々の加工又は熱処理を行うことができる。
【００４１】
鋳造工程では、所定の化学成分が所定量含有されている銅合金の鋳塊を鋳造し、所定の寸法のビレットを作製する。例えば、鋳造工程では、原料の電気銅を木炭被覆の状態で溶解し、銅が溶解した後、脱酸を兼ねてＣｕ−１５質量％Ｐ中間合金としてＰを添加する。成分調整が終了した後、半連続鋳造により所定の寸法のビレットを作製する。
【００４２】
熱間押出加工では、先ず、熱間押出加工前に上記ビレットを加熱炉にて所定の温度に加熱し、均質化処理を行なう。そして、熱間押出は、マンドレル押出により行われ、すなわち、加工前に冷間で予め穿孔したビレット、あるいは、押出前に熱間で穿孔したビレットに、マンドレルを挿入した状態で、熱間押出を行って、継目無熱間押出素管を得る。
【００４３】
熱間押出加工を行うことにより得られた継目無熱間押出素管を、熱間押出後、速やかに冷却する。冷却は、継目無熱間押出素管を水中へ押し出すこと又は熱間押出後の継目無熱間押出素管を水中へ投入することによって行われる。
【００４４】
冷間加工では、押出素管に圧延加工及び抽伸加工を行ない、外径と肉厚を低減させる。圧延加工では、加工率を断面減少率で９２％以下とすることにより、圧延時の製品不良を低減できる。抽伸加工は、通常、複数回の加工により行われるが、1回の抽伸における加工率（断面減少率）を３５％以下にすることにより、素管における表面欠陥及び内部割れを低減できる。
【００４５】
中間熱処理では、保持温度４００〜７００℃で加熱することにより、転造加工工程での転造加工をし易くする。中間熱処理の昇温速度は、２０℃／分以上、好ましくは４０℃／分以上である。中間熱処理での保持温度が、４００℃未満だと、Ｇｏｓｓ方位の集合組織が発達し過ぎるため、Ｇｏｓｓ方位の方位密度が３．２を超えてしまい、良好なヘアピン曲げ加工性が得られず、また、７００℃を超えると、結晶粒が粗大化されて、転造加工での外観不良の原因となる。
【００４６】
転造加工は、管材料の内面に、内面溝を形成させる転造加工を行う工程であり、中間熱処理後の継目無管内に、外面にらせん状の溝加工を施した転造プラグを配置して、高速回転する複数の転造ボールによって、管の外径から押圧して、管の内面に転造プラグの溝を転写することにより行われる。また、通常、中間熱処理を行った後、銅管の径を減ずる縮径加工とあわせて転造加工を行う。
【００４７】
本発明の熱交換器用内面溝付管の製造方法において、中間熱処理を行った後、最終熱処理を行う前までの間の加工についてであるが、本発明の熱交換器用内面溝付管の製造方法では、中間熱処理を行った後、最終熱処理を行う前までの間に、縮径加工をあわせた転造加工を行う。そして、中間熱処理を行った後から最終熱処理を行う前までの間の加工での外径加工度は、再結晶集合組織の形成に大きく影響を与える。そこで、本発明の熱交換器用内面溝付管の製造方法では、中間熱処理から最終熱処理までの間の加工での外径減少率を１６％以下とすることで、再結晶集合組織におけるＧｏｓｓ方位の方位密度を３．２以下とすることができる。しかし、転造加工での外径減少率を６％未満としようとしても、内面に溝付け加工を行うためのプラグを保持できずに転造加工を行うことができない。よって、本発明の熱交換器用内面溝付管の製造方法では、中間熱処理から最終熱処理までの間の加工での外径減少率を６〜１６％とする。なお、中間熱処理から最終熱処理までの間の加工での外径減少率とは、「（（加工前の外径−加工後の外径）／加工前の外径）×１００」の式で算出され、縮径加工と転造加工とを行う本発明の熱交換器用内面溝付管の製造方法では、縮径及び転造加工前の管の外径に対する縮径及び転造加工後の管の外径の減少率である。
【００４８】
最終熱処理では、保持温度を４００〜６００℃とすることが好ましい。また、最終熱処理の処理時間は、内面溝付管の引張強さ、０．２％耐力及び伸びが所定の範囲となるように、適宜選択される。
【００４９】
ここで、最終熱処理での冷却速度が遅いと、冷却過程でＧｏｓｓ方位が発達し易くなり、内面溝付管の集合組織におけるＧｏｓｓ方位の方位密度を３．２以下とすることが難しくなり、また、冷却過程で結晶粒が粗大化し易くなる。このため、最終熱処理の冷却速度は、１．０℃／分以上、好ましくは５．０℃／分以上、特に好ましくは２０．０℃／分以上である。また、結晶粒を粗大化させないためには、最終熱処理での室温から所定温度までの平均昇温速度も速いほうが好ましい。最終熱処理での昇温速度が、５℃／分より遅いと、同じ温度に加熱しても結晶粒が粗大化し易く、耐圧破壊強度及びヘアピン曲げ加工性が低くなり易く、また、生産性を阻害することになる。そのため、最終熱処理での室温から所定温度までの平均昇温速度は５℃／分以上が好ましい。
【００５０】
次に、実施例を挙げて本発明を更に具体的に説明するが、これは単に例示であって、本発明を制限するものではない。
【実施例】
【００５１】
以下に，内面溝付銅管の実施例を示す。
（１）表１に示す化学成分の鋳塊を溶解及び鋳造し、熱間押出用のビレットを作製した。
（２）上記ビレットを加熱し、８５０℃にて熱間押出を行い、押出素管を得た。次いで、熱間押出した押出素管を、水中に押出して急冷した。
・押出前に熱間で内径約７５ｍｍ穿孔した。
・押出素管の外径は１０２ｍｍ，内径は７５ｍｍであった。
（３）上記押出素管を、ビルガーミル圧延機によって冷間圧延し、圧延素管を得た。
・圧延素管の外径は４６ｍｍ、内径は３９．８ｍｍであった。
・冷間圧延での加工度（断面減少率）は、８８．９％であった。
断面減少率（％）＝（（加工前の断面積−加工後の断面積）／加工前の断面積）×１００
（４）上記の圧延素管を、冷間にて抽伸を複数回行い、抽伸素管を得た。
・抽伸素管の外径は７．８〜１０．０ｍｍ、底肉厚は０．１９〜０．２５ｍｍであった。
・冷間抽伸全体での加工度は、断面減少率で９７．１〜９８．３％であった。
・冷間圧延及び冷間抽伸の総加工度、すなわち、冷間加工の総加工度は、断面減少率で９９．８〜９９．９％であった。
（５）上記の抽伸素管を中間熱処理し、転造加工に供するための原管を得た。
・中間熱処理は保持温度５３０℃で実施した。
（６）上記の原管を、ボール転造加工して、内面溝付管を得た。
＜内面溝付管の寸法諸元＞
・外径：７．０ｍｍ
・肉厚（図２中、符号ｔ）：０．１７ｍｍ
・フィン高さ（図２中、符号ｈ）：０．１６ｍｍ
・フィン頂角（図２中、符号γ）：１０°
・溝条数：４５条
・リード角α（図３中、符号α）：３０°
・転造加工での加工度は、次式により算出した。
断面積減少率（％）＝（（加工前の断面積−加工後の断面積）／加工前の断面積）×１００
外径減少率（％）＝（（加工前の外径−加工後の外径）／加工前の外径）×１００
肉厚減少率（％）＝（（加工前の底肉厚−加工後の底肉厚）／加工前の肉厚）×１００
（７）上記の内面溝付管を、円筒状の整列多層巻きに巻き取り、内面側から巻き解かれる方式のＬＷＣを作製した。その後，下記の条件の最終熱処理を行い、内面溝付管（レベルワウンドコイル（ＬＷＣ））を得た。
・熱処理方法：ローラーハース連続焼鈍炉にて行った。
・条件：保持温度は５００℃で実施した。
【００５２】
【表１】
0006388398.tif 000003
【００５３】
製造した内面溝付管に関して、以下の方法で平均結晶粒径、結晶方位分布関数（ＯＤＦ）、引張特性、ヘアピン曲げ加工性を評価した。その結果を表２に記載する。
【００５４】
＜平均結晶粒径＞
銅管の軸方向に平行の面について、ＪＩＳＨ０５０１に定められた切断法により、銅管の肉厚方向の平均結晶粒径を測定して、これを銅管の軸方向の任意の１０箇所で測定した結果を平均し、平均結晶粒径（μｍ）とした。
【００５５】
＜結晶方位分布関数（ＯＤＦ）＞
Ｘ線回折装置（株式会社リガク製ＲＩＮＴ２０００）で測定した極点図から、３次元方位解析によりＯＤＦを求めることで、各結晶方位の方位密度を求めた。ＯＤＦについてはＢｕｎｇｅの提唱した級数展開法により偶数項の展開次数を２２次、奇数項の展開次数を１９次として計算した。なお、方位密度は、特定方位の方位密度とランダム方位を有する試料の方位密度との比で示し、ランダム比と表記した。ランダム強度Ｉｒについては検体試料強度Ｉｃから次式により算出した。
【００５６】
【数２】
0006388398.tif 000004
【００５７】
＜引張特性＞
引張試験によりｒ値を測定した。試験片は、ＪＩＳ  Ｚ２２０１の１１号試験片とし、つかみ部はつち打ちして平片とした。その試験片をインストロン型精密万能試験機にて２０％のひずみを加えて、銅管の外径変化量、肉厚変化量を測定し、ｒ値を算出した。
【００５８】
＜ヘアピン曲げ加工性＞
芯金の外径を６．１５ｍｍ、曲げピッチを１６ｍｍとして、ヘアピン加工性の評価を行った。各実施例及び比較例の内面溝付管について，２０本ずつ試験を行った。評価は以下の通りとした。
（Ｉ）しわ発生
ヘアピン曲げの内側部分にしわが発生している内面溝付管の数を数え、下記式にて、しわ発生率を求めた。しわ発生率が０％の場合を合格（○）とした。
しわ発生率（％）＝（しわが発生した管の本数／試験した管の本数）×１００
（ＩＩ）扁平率
ヘアピン曲げ後の曲げ部の扁平率を下記にて算出した。
扁平率（％）＝（（最大外径−最小外径）／呼称外径）×１００
なお，測定位置は、ヘアピン曲げ部の４５°、９０°、１３５°位置であり、呼称外径は、本例では７．０ｍｍである。なお、ヘアピン曲げ部の４５°、９０°、１３５°とは、図１に示すように、内面溝付管を４５°曲げた位置（符号ａ）、９０°曲げた位置（符号ｂ）、１３５°曲げた位置（符号ｃ）である。試験した各内面溝付管の扁平率を求め、扁平率の平均値が１５％以下の場合を合格（○）とした。
【００５９】
【表２】
0006388398.tif 000005
【００６０】
実施例Ｅ１〜Ｅ６では、表１に示すように転造工程での外径減少率を６〜１６％とすることで、表２に示される再結晶集合組織におけるＧｏｓｓ方位の方位密度が３．２以下となり、ｒ値は１以上と高い。また、Ｅ７〜Ｅ１２においても、外径減少率を６〜１６％とすることで、Ｇｏｓｓ方位の方位密度が３．２以下となり、ｒ値は１以上と高い。これらのことにより、実施例Ｅ１〜Ｅ１２では、良好なヘアピン曲げ加工性が得られている。
【００６１】
比較例Ｃ１、Ｃ２については、転造加工での外径減少率が６％未満であるために内面に溝付け加工を行うためのプラグを保持できずに転造加工を行うことができなかった。
【００６２】
比較例Ｃ３〜Ｃ５では，転造加工を行うことができたものの，外径減少率が１６％を超えたためにＧｏｓｓ方位の方位密度が３．２よりも高くなり、ｒ値が１未満に下がり、必要なヘアピン曲げ加工性が得られなかった。
【００６３】
比較例Ｃ６〜Ｃ１２では、成分組成が規定量を越えているために、外径減少率を６〜１６％としても、Ｇｏｓｓ方位の方位密度が高くなり、ヘアピン曲げ加工性が低くなった。
【符号の説明】
【００６４】
ｌ    管軸
Ｐ    曲げピッチ
ｔ    肉厚（底肉厚）
ｈ    フィン高さ
ｓ    内面溝の最も深い位置
γ    フィン頂角
α    リード角
【図１】
0006388398.tif 000006
【図２】
0006388398.tif 000007
【図３】
0006388398.tif 000008